(57)【要約】【課題】自立可能であり、高度の耐衝撃性を有し、かつ、高度のバリア性を有する、スパウト付き袋を提供すること。【解決手段】袋本体と、袋本体に固定されたスパウトとを有するスパウト付き袋であって、袋本体が、基材層１１、第３の接着性樹脂層１２、内部シーラント層１３、第１の接着性樹脂層１４、バリア層１５、第２の接着性樹脂層１６、及び外部シーラント層１７をこの順に有する袋形成用積層体１０から構成されており、バリア層１５が、エチレン−ビニルアルコール共重合体を含み、第１の接着性樹脂層１４及び第２の接着性樹脂層１６が、熱可塑性樹脂から構成されており、かつ、スパウトが、袋本体を構成する袋形成用積層体１０の外部シーラント層１７の面に固定されている、スパウト付き袋。【選択図】図１
2019182463.tif 000002
【特許請求の範囲】
【請求項１】
袋本体と、前記袋本体に固定されたスパウトと
を有するスパウト付き袋であって、
前記袋本体が、基材層、第３の接着性樹脂層、内部シーラント層、第１の接着性樹脂層、バリア層、第２の接着性樹脂層、及び外部シーラント層をこの順に有する袋形成用積層体から構成されており、
前記バリア層が、エチレン−ビニルアルコール共重合体を含み、
前記第１の接着性樹脂層及び前記第２の接着性樹脂層が、熱可塑性樹脂から構成されており、かつ、
前記スパウトが、前記袋本体を構成する前記袋形成用積層体の前記外部シーラント層側の面に固定されている、
スパウト付き袋。
【請求項２】
前記エチレン−ビニルアルコール共重合体のエチレン含量が、３３モル％以上４６モル％以下である、請求項１に記載のスパウト付き袋。
【請求項３】
前記エチレン−ビニルアルコール共重合体のエチレン含量が、３５モル％以上４２モル％以下である、請求項２に記載のスパウト付き袋。
【請求項４】
前記外部シーラント層の厚みの前記袋形成用積層体の厚みに対する比が２５％上６５％以下である、
請求項１〜３のいずれか一項に記載のスパウト付き袋。
【請求項５】
前記外部シーラント層の厚みが５０μｍ以上１００μｍ以下である、請求項１〜４のいずれか一項に記載のスパウト付き袋。
【請求項６】
前記外部シーラント層がポリオレフィンを含む、請求項１〜５のいずれか一項に記載のスパウト付き袋。
【請求項７】
前記外部シーラント層が鎖状低密度ポリエチレンを含む、請求項６に記載のスパウト付き袋。
【請求項８】
前記第１の接着性樹脂層及び前記第２の接着性樹脂層が、不飽和ジカルボン酸変性ポリオレフィンを含む、請求項１〜７のいずれか一項に記載のスパウト付き袋。
【請求項９】
前記第１の接着性樹脂層及び前記第２の接着性樹脂層が、マレイン酸変性ポリエチレンを含む、請求項８に記載のスパウト付き袋。
【請求項１０】
前記基材層がポリアミドを含む、請求項１〜９のいずれか一項に記載のスパウト付き袋。
【請求項１１】
前記基材層がナイロンを含む、請求項１０に記載のスパウト付き袋。
【請求項１２】
前記スパウトがポリオレフィンを含む、請求項１〜１１のいずれか一項に記載のスパウト付き袋。
【請求項１３】
前記スパウトが鎖状低密度ポリエチレンを含む、請求項１２に記載のスパウト付き袋。
【請求項１４】
平パウチ、スタンディングパウチ、ガセット袋、又はピロー袋である、請求項１〜１３のいずれか一項に記載のスパウト付き袋。
【請求項１５】
容量が１Ｌ以上の重量袋である、請求項１〜１４のいずれか一項に記載のスパウト付き袋。
【請求項１６】
使用時、又は持ち運び時に手を入れることができる把持部を有する、請求項１〜１５のいずれか一項に記載のスパウト付き袋。
【請求項１７】
請求項１〜１６のいずれか一項に記載のスパウト付き袋と、
前記スパウト付き袋に収納された内容物と
を有する、内容物入りスパウト付き袋。
【請求項１８】
前記内容物が液状又は粘稠体状の物品である、請求項１７に記載の内容物入りスパウト付き袋。
【発明の詳細な説明】
【技術分野】
【０００１】
本発明は、スパウト付き袋に関する。
【背景技術】
【０００２】
液状物品（例えば液状食品）の流通には、バッグインボックスが多用されている。バッグインボックスとは、折り畳み可能な合成樹脂製の薄肉内容器と、積み重ね性、持ち運び性、及び印刷適正を有する外装段ボール箱とを組み合わせた容器をいう。
【０００３】
このようなバッグインボックスに用いる内容器は、内容物の保護、内容物の香気の発散等を抑制するためのバリア性と、輸送、落下等の際の衝撃に耐えうる耐衝撃性とを具備していることが要求され、従来、種々の検討がなされている。
【０００４】
例えば特許文献１には、特定のエチレン含有量及びケン化度のエチレン−ビニルアルコール共重合体（ＥＶＯＨ）と、ポリアミノアミドとから成る樹脂組成物層を有するバッグインボックス内容器が開示されており、この内容器は、ＥＶＯＨの高いガス遮断性を維持しながら、輸送時及び持ち運び時の屈曲、振動等によるピンホールの発生が極めて少ないものであると説明されている。
【０００５】
特許文献２には、内容物を注入・排出するための注出口（スパウト）が取り付けられたバッグインボックス用袋が記載されている。このバッグインボックス用袋の袋本体は、表面にＥＶＯＨ樹脂層を有する内袋用シートと、内袋用シートの非表面層の面に重ね合わされる外袋用シートとから成る包装材料が袋体を構成し、かつ袋体の片面に注出口を取付けるための開口部が儲けられた構成を有する。この特許文献２には、上記構成のバッグインボックス用袋が、内容物の香気を袋体外部に発散することなく、袋体材料の樹脂臭が内容物に移行等して内容物の香気を損なうことなく、かつ、シール部の熱融着が安定していると説明されている。
【０００６】
一方、袋とともに外装段ボール箱を用いるバッグインボックスとは異なり、外装段ボール箱を用いずに、袋自体が単独で用いられるスパウト付き袋についても、検討されている。
【０００７】
例えば、特許文献３は、外装段ボール箱を用いないスパウト付きガセット袋に関する。この特許文献３には、例えば、ナイロンフィルム、アルミニウムを蒸着したポリエステルフィルム、及び鎖状低密度ポリエチレンフィルムがこの順に積層されて成る合成樹脂製シートから構成されたガセット袋が開示されている。
【０００８】
また、特許文献４〜６には、それぞれ、把持部（取手）付のガセット袋の構造が記載されている。
【先行技術文献】
【特許文献】
【０００９】
【特許文献１】特開平１０−１２８８８３号公報
【特許文献２】特開平７−３００１４１号公報
【特許文献３】特開２０１７−１１９５２９号公報
【特許文献４】特開２０１７−４３４０３号公報
【特許文献５】特開２０１７−８１５９３号公報
【特許文献６】特開２０１８−２４４５３号公報
【発明の概要】
【発明が解決しようとする課題】
【００１０】
食品容器、容器、包装等についての衛生規則を国際整合的に整備するために、食品衛生法等の改正が検討されており、食品工場への段ボールの持ち込み規制が見込まれている。そのため、食品流通分野において、バッグインボックス容器からスパウト付き袋、特にスパウト付き重量袋への転換が求められている。
【００１１】
スパウト付き袋は、外装段ボール箱を持たないため、袋自体で自立できる必要がある。また、外装段ボール箱の保護がない状態でも、輸送時の振動、落下時の衝撃等によって破袋が生じ難い、高度の耐衝撃性が求められる。更に、特に食品流通分野では、内容物である食品の保護等のために、高度のバリア性が求められる。
【００１２】
本発明の目的は、上記の要請を満たすことであり、具体的には、自立可能であり、高度の耐衝撃性を有し、かつ、高度のバリア性を有する、スパウト付き袋を提供することである。
【課題を解決するための手段】
【００１３】
本発明は、以下のとおりである。
《態様１》袋本体と、上記袋本体に固定されたスパウトと
を有するスパウト付き袋であって、
上記袋本体が、基材層、第３の接着性樹脂層、内部シーラント層、第１の接着性樹脂層、バリア層、第２の接着性樹脂層、及び外部シーラント層をこの順に有する袋形成用積層体から構成されており、
上記バリア層が、エチレン−ビニルアルコール共重合体を含み、
前記第１の接着性樹脂層及び前記第２の接着性樹脂層が、熱可塑性樹脂から構成されており、かつ、
上記スパウトが、上記袋本体を構成する上記袋形成用積層体の上記外部シーラント層側の面に固定されている、
スパウト付き袋。
《態様２》上記エチレン−ビニルアルコール共重合体のエチレン含量が、３３モル％以上４６モル％以下である、《態様１》に記載のスパウト付き袋。
《態様３》上記エチレン−ビニルアルコール共重合体のエチレン含量が、３５モル％以上４２モル％以下である、《態様２》に記載のスパウト付き袋。
《態様４》上記外部シーラント層の厚みの上記袋形成用積層体の厚みに対する比が２５％上６５％以下である、
《態様１》〜《態様３》のいずれか一項に記載のスパウト付き袋。
《態様５》上記外部シーラント層の厚みが５０μｍ以上１００μｍ以下である、《態様１》〜《態様４》のいずれか一項に記載のスパウト付き袋。
《態様６》上記外部シーラント層がポリオレフィンを含む、《態様１》〜《態様５》のいずれか一項に記載のスパウト付き袋。
《態様７》上記外部シーラント層が鎖状低密度ポリエチレンを含む、《態様６》に記載のスパウト付き袋。
《態様８》上記第１の接着性樹脂層及び上記第２の接着性樹脂層が、不飽和ジカルボン酸変性ポリオレフィンを含む、《態様１》〜《態様７》のいずれか一項に記載のスパウト付き袋。
《態様９》上記第１の接着性樹脂層及び上記第２の接着性樹脂層が、マレイン酸変性ポリエチレンを含む、《態様８》に記載のスパウト付き袋。
《態様１０》上記基材層がポリアミドを含む、《態様１》〜《態様９》のいずれか一項に記載のスパウト付き袋。
《態様１１》上記基材層がナイロンを含む、《態様１０》に記載のスパウト付き袋。
《態様１２》上記スパウトがポリオレフィンを含む、《態様１》〜《態様１１》のいずれか一項に記載のスパウト付き袋。
《態様１３》上記スパウトが鎖状低密度ポリエチレンを含む、《態様１２》に記載のスパウト付き袋。
《態様１４》平パウチ、スタンディングパウチ、ガセット袋、又はピロー袋である、《態様１》〜《態様１３》のいずれか一項に記載のスパウト付き袋。
《態様１５》容量が１Ｌ以上の重量袋である、《態様１》〜《態様１４》のいずれか一項に記載のスパウト付き袋。
《態様１６》使用時、又は持ち運び時に手を入れることができる把持部を有する、《態様１》〜《態様１５》のいずれか一項に記載のスパウト付き袋。
《態様１７》《態様１》〜《態様１６》のいずれか一項に記載のスパウト付き袋と、
上記スパウト付き袋に収納された内容物と
を有する、内容物入りスパウト付き袋。
《態様１８》上記内容物が液状又は粘稠体状の物品である、《態様１７》に記載の内容物入りスパウト付き袋。
【発明の効果】
【００１４】
本発明によると、自立可能であり、高度の耐衝撃性を有し、かつ、高度のバリア性を有する、スパウト付き袋が提供される。
【図面の簡単な説明】
【００１５】
【図１】図１は、本発明のスパウト付き袋に用いられる袋形成用積層体の構成例を示す概略断面図である。
【図２】図２（ａ）は、本発明のある実施態様で好ましく用いられるスパウトの一例を示す概略斜視図である。図２（ｂ）は、図２（ａ）のスパウトと、袋形成用積層体の外部シーラント層とを固定する態様の一例を示す概略断面図である。
【図３】図３（ａ）は、本発明の別の実施態様で好ましく用いられるスパウトの一例を示す概略斜視図である。図３（ｂ）は、図３（ａ）のスパウトと、袋形成用積層体の外部シーラント層とを固定する態様の一例を示す概略断面図である。
【図４】図４（ａ）は、本発明の更に別の実施態様で好ましく用いられるスパウトの一例を示す概略斜視図である。図４（ｂ）は、図４（ａ）のスパウトと、袋形成用積層体の外部シーラント層とを固定する態様の一例を示す概略断面図である。
【図５】図５は、本発明のスパウト付き袋の一例の構成を示す概略正面図である。
【図６】図６は、図５のスパウト付き袋の内容物充填時の形態を示す概略斜視図である。
【図７】図７は、本発明のスパウト付き袋の別の一例の内容物充填時の形態を示す概略斜視図である。
【図８】図８は、本発明のスパウト付き袋の更に別の一例の内容物充填時の形態を示す概略斜視図である。
【発明を実施するための形態】
【００１６】
《スパウト付き袋》
本発明のスパウト付き袋は、
袋本体と、袋本体に固定されたスパウトと
を有するスパウト付き袋であって、
袋本体が、基材層、第３の接着性樹脂層、内部シーラント層、第１の接着性樹脂層、バリア層、第２の接着性樹脂層、及び外部シーラント層をこの順に有する袋形成用積層体から構成されており、
バリア層が、エチレン−ビニルアルコール共重合体を含み、
第１の接着性樹脂層及び第２の接着性樹脂層が、熱可塑性樹脂から構成されており、かつ、
スパウトが、袋本体を構成する袋形成用積層体の外部シーラント層側の面に固定されている。
【００１７】
包装袋に用いられる、バリア性を有する積層体として従来知られている積層体、例えば特許文献３の実施例に記載された積層体は、厚み１５μｍのナイロンフィルム、アルミニウムを蒸着した厚み１２μｍのポリエステルフィルム、及び厚み１３０μｍの鎖状低密度ポリエチレンフィルムがこの順に積層されて成る。
【００１８】
これに対して本発明のスパウト付き袋を構成する積層体では、一般に比較的硬質の材料から成る基材層とバリア層とを積層方向において離隔させ、かつ、硬質のバリア層の両面を、熱可塑性樹脂から構成される接着性樹脂層（第１の接着性樹脂層及び第２の接着性樹脂層）と、シーラント層（内部シーラント層及び外部シーラント層）とで挟んでいる。このような構成をとると、積層体に衝撃が加えられたときの歪みを、軟質の接着性樹脂層及びシーラント層によって緩和することができ、これにより、硬質の基材層及びバリア層の破断を抑制することができると考えられる。
【００１９】
したがって、このような構成の積層体によって構成される本発明のスパウト付き袋は、極めて高い耐衝撃性を示し、特に、落下による衝撃に対する耐性に優れるものである。
【００２０】
〈袋形成用積層体〉
本発明のスパウト付き袋の袋本体は、基材層、第３の接着性樹脂層、内部シーラント層、第１の接着性樹脂層、バリア層、第２の接着性樹脂層、及び外部シーラント層をこの順に有する袋形成用積層体から構成されている。
【００２１】
図１に、本発明のスパウト付き袋に用いられる袋形成用積層体の構成例を、概略断面図として示した。図１の袋形成用積層体（１０）は、基材層（１１）、第３の接着性樹脂層（１２）、内部シーラント層（１３）、第１の接着性樹脂層（１４）、バリア層（１５）、第２の接着性樹脂層（１６）、及び外部シーラント層（１７）をこの順に有する積層体である。袋形成用積層体（１０）において、基材層（１１）が袋の外側層として使用され、外部シーラント層（１７）が内容物と接する内側層として使用される。
【００２２】
以下、本発明における袋形成用積層体を構成する袋形成用積層体の各層について説明する。
【００２３】
（基材層）
基材層は、スパウト付き袋の袋本体に、袋としての保形性と、自立性とを付与することの他、袋外部からの衝撃に対する防御層として機能する。また、所望により、印刷可能な材料から成っていてもよく、内容物の明示、内容物の説明、消費意欲向上のための意匠等が印刷されていてもよい。
【００２４】
基材層は、ポリアミドを含む層であってよく、例えば、ナイロンを含む層であってよく、具体的には、例えば、６−ナイロン、６，６−ナイロン等を含む層であってよい。
【００２５】
基材層は、延伸フィルム及び無延伸フィルムのどちらであってもよい。延伸は、１軸延伸及び２軸延伸のどちらであってもよい。２軸延伸の場合の延伸方法は任意であり、例えば、チューブラー２軸延伸、同時２軸延伸、逐次２軸延伸等によって延伸されたフィルムを使用してよい。
【００２６】
基材層は、単層であっても多層であってもよい。多層は、ナイロンから成る複数のフィルムによって構成されていてもよいし、これらのフィルムと他のフィルムとの組み合わせであってもよい。他のフィルムは例えば、ポリオレフィン等から成るフィルムであってよい。本発明における基材層は、典型的には、上記の好ましいナイロンから成るフィルムの単層、このようなナイロンフィルムが２層以上積層された多層、又は単層若しくは多層のナイロンフィルムの最表面側（第３の接着性樹脂層とは反対の面側）にポリオレフィンフィルムの層を有するものであってよい。
【００２７】
袋本体に保形性及び自立性を付与し、防御層としての機能を果たすために、基材層の厚みは、例えば、５μｍ以上、８μｍ以上、１０μｍ以上、１２μｍ以上、又は１５μｍ以上であってよい。一方、袋形成用積層体が適当な柔軟性を維持し、積層体の総厚みを過度に大きくしないとの観点から、基材層の厚みは、例えば、５０μｍ以下、４０μｍ以下、３０μｍ以下、又は２０μｍ以下であってよい。
【００２８】
（第３の接着性樹脂層）
第３の接着性樹脂層は、基材層と内部シーラント層とを接着して、袋形成用積層体の一体性を確保する機能を有する。したがってこの第３の接着性樹脂層は、基材等及び内部シーラント層の双方と親和性を持つ材料から構成されていてよい。
【００２９】
第３の接着性樹脂剤層は、ドライラミネート用接着剤の硬化物から成る単層であってよく、又はアンカーコート剤と熱可塑性樹脂との組み合わせから得られる２層であってよい。
【００３０】
ドライラミネート用接着剤は、例えば、ポリオールとイソシアネートから成る２液系の接着剤であってよい。ポリオールは、例えば、ポリエステル系、ポリエステルポリウレタン系等の骨格を有するものであってよい。イソシアネートは、芳香族系及び脂肪族系のどちらであってもよい。芳香族系イソシアネートを用いると、接着力に優れる接着性樹脂層が得られる。脂肪族系イソシアネートを用いると、臭気等の問題のない接着性樹脂層が得られる。食品、医薬品等を収納する袋に用いる場合には、ポリエステル系又はポリエステルポリウレタン系ポリオールと、脂肪族イソシアネートとの組み合わせから構成されるドライラミネート用接着剤を使用してよい。
【００３１】
第３の接着性樹脂剤層の厚みは、１μｍ以上１００μｍ以下であってよい。第３の接着性樹脂剤層がドライラミネート用接着剤の硬化物から成る層である場合、その厚みは、例えば、１μｍ以上、２μｍ以上、又は３μｍ以上であってよく、例えば、１０μｍ以下、８μｍ以下、又は５μｍ以下であってよい。第３の接着性樹脂層がアンカーコート剤と熱可塑性樹脂との組み合わせから得られる２層である場合、その厚みは、これら２層の合計として、例えば、５μｍ以上、７μｍ以上、又は１０μｍ以上であってよく、例えば、１００μｍ以下、８０μｍ以下、又は５０μｍ以下であってよい。
【００３２】
（内部シーラント層）
内部シーラント層は、後述の第１の接着性樹脂層、第２の接着性樹脂層、及び外部シーラント層とともにバリア層を挟み込み、積層体外部からの衝撃を緩和させてバリア層を保護する機能を有する。
【００３３】
内部シーラント層を構成する材料は、熱可塑性樹脂を含んでいてよく、特にポリオレフィンを含んでいてよい。このポリオレフィンは、例えば、ポリプロピレン、ポリエチレン等であってよく、特にポリエチレンが好ましい。内部シーラント層のポリエチレンとして、具体的には例えば、高密度ポリエチレン（ＨＤＰＥ）、中密度ポリエチレン（ＭＤＰＥ）、低密度ポリエチレン（ＬＤＰＥ）、鎖状低密度ポリエチレン（ＬＬＤＰＥ）等が挙げられ、これらから選択される１種以上を使用してよい。内部シーラント層は、良好な低温ヒートシール性、加工性等を付与する観点からは、ＬＬＤＰＥを含むポリオレフィンフィルムから構成されることが好ましく、ＬＬＤＰＥフィルムから構成されることがより好ましい。
【００３４】
内部シーラント層は、上記に例示された材料から選択される１種以上を含む単層であってもよく、上記材料から選択される１種以上を含む層が２層以上積層された多層であってもよい。多層である場合は、各層が同種の材料から構成されていてもよく、それぞれ別の材料から構成されていてもよい。
【００３５】
内部シーラント層の厚みは、バリア層の保護、及び基材層とバリア層との接着を確実なものとする観点から、例えば、１０μｍ以上、１５μｍ以上、２０μｍ以上、２５μｍ以上、又は３０μｍ以下であってよく、袋形成用積層体を過度に厚くしない観点から、例えば、５０μｍ以下、４５μｍ以下、４０μｍ以下、３５μｍ以下、又は３０μｍ以下であってよい。
【００３６】
（第１の接着性樹脂層）
第１の接着性樹脂層は、後述のバリア層と内部シーラント層とを接着し、袋形成用積層体の一体性を確保する機能を有する。したがって、この第１の接着性樹脂層は、バリア層の構造との親和性が高い極性部位、及び内部シーラント層の構造との親和性が高い例えばポリオレフィン骨格の双方を有していてよい。
【００３７】
第１の接着性樹脂層は、内部シーラント層、後述する第２の接着性樹脂層、及び外部シーラント層とともにバリア層を挟み込んで、積層体外部からの衝撃を緩和させてバリア層を保護する機能を更に有していてもよい。したがって、この第１の接着性樹脂層は、比較的軟質の樹脂から構成されていてもよい。
【００３８】
第１の接着性樹脂層を構成する材料は、熱可塑性樹脂である。この熱可塑性樹脂は、例えば、カルボン酸変性ポリオレフィン等であってよく、特に不飽和ジカルボン酸変性ポリオレフィン等であってよく、好ましくはα，β−不飽和ジカルボン酸変性ポリオレフィンであってよい。ここで、ポリオレフィンは、例えば、ポリエチレン、ポリプロピレン等であってよい。ポリオレフィンの修飾に好ましく用いられるα，β−不飽和ジカルボン酸は、例えば、マレイン酸、フマル酸、シトラコン酸等であってよい。第１の接着性樹脂層を構成する熱可塑性樹脂は、好ましくは、マレイン酸変性ポリエチレン、又はマレイン酸変性ポリプロピレンを含み、好ましくはマレイン酸変性ポリエチレンを含み、典型的にはマレイン酸変性ポリエチレンから構成されてよい。
【００３９】
第１の接着性樹脂層がカルボン酸変性ポリオレフィンを含む場合、ポリオレフィンの酸変性度は任意である。
【００４０】
第１の接着性樹脂層の厚みは、例えば、１μｍ以上、３μｍ以上、又は５μｍ以上であってよく、例えば、２０μｍ以下、１５μｍ以下、又は１０μｍ以下であってよい。
【００４１】
（バリア層）
バリア層は、本発明のスパウト付き袋の袋本体に酸素遮断機能を与え、袋に収納された内容物を酸化から保護するとともに、袋に収納された内容物が袋の外部に漏れ出ることを抑制する機能を有する。このような機能を発現するため、袋形成用積層体のバリア層は、エチレン−ビニルアルコール共重合体（ＥＶＯＨ）を含む。
【００４２】
バリア層におけるエチレン−ビニルアルコール共重合体のエチレン含量は、スパウト付き袋の袋本体におけるバリア性、特に酸素遮断性を確保する観点から、例えば、５０モル％以下、４８モル％以下、４６モル％以下、４５モル％以下、４４モル％以下、４３モル％以下、４２モル％以下、又は４０％以下であってよく、一方で、スパウト付き袋の耐衝撃性、特に落下耐性を確保する観点から、例えば、３０モル％以上、３３モル％以上、３４モル％以上、３５モル％以上、又は３６モル％以上であってよい。エチレン−ビニルアルコール共重合体のエチレン含量は、典型的には例えば、３３モル％以上４６モル％以下、又は３５モル％以上４２モル％以下であってよい。
【００４３】
袋形成用積層体におけるバリア層の厚みは、十分に高い酸素遮断性を確保する観点から、例えば、１μｍ以上、３μｍ以上、５μｍ以上、７μｍ以上、８μｍ以上、９μｍ以上、又は１０μｍ以上であってよく、スパウト付き袋としたときの袋としての柔軟性を確保する観点から、例えば、２０μｍ以下、１８μｍ以下、１６μｍ以下、１４μｍ以下、１２μｍ以下、１１μｍ以下、又は１０μｍ以下であってよい。
【００４４】
（第２の接着性樹脂層）
第２の接着性樹脂層は、バリア層と、後述の外部シーラント層とを接着し、袋形成用積層体の一体性を確保する機能を有する。したがって、この第２の接着性樹脂層は、バリア層の構造との親和性が高い極性部位、及び外部シーラント層の構造との親和性が高い例えばポリオレフィン骨格の双方を有していてよい。
【００４５】
第２の接着性樹脂層は、内部シーラント層、第１の接着性樹脂層、及び後述の外部シーラント層とともにバリア層を挟み込んで、積層体外部からの衝撃を緩和させてバリア層を保護する機能を更に有していてもよい。したがって、この第２の接着性樹脂層は、比較的軟質の樹脂から構成されていてもよい。
【００４６】
第２の接着性樹脂層を構成する材料は、熱可塑性樹脂である。この熱可塑性樹脂は、第１の接着性樹脂層を構成する材料として上記に例示したものの中から適宜に選択して用いてよく、カルボン酸変性ポリオレフィン、例えば不飽和ジカルボン酸変性ポリオレフィン等、特にα，β−不飽和ジカルボン酸変性ポリオレフィン、具体的には例えばマレイン酸変性ポリエチレン等であってよい。これらにおけるポリオレフィンの酸変性度は任意であってよい。
【００４７】
第２の接着性樹脂層の厚みは、例えば、１μｍ以上、３μｍ以上、又は５μｍ以上であってよく、例えば、２０μｍ以下、１５μｍ以下、又は１０μｍ以下であってよい。
【００４８】
（外部シーラント層）
外部シーラント層は、袋形成用積層体を製袋するときのシーラント層となり、本発明のスパウト付き袋の袋本体にスパウトを固定するための接着剤となる他、上述の内部シーラント層とともにバリア層を挟み込み、積層体外部からの衝撃を緩和させてバリア層を保護する機能を有する。
【００４９】
外部シーラント層を構成する材料は、内部シーラント層を構成する材料として上記に例示したものの中から適宜に選択して用いてよく、例えば熱可塑性樹脂を含んでいてよく、好ましくはポリオレフィンを含んでいてよく、特にポリオレフィンから成っていてよい。外部シーラント層は、具体的には例えば、ＬＬＤＰＥを含むポリオレフィンフィルムから構成されることが好ましく、ＬＬＤＰＥフィルムから構成されることがより好ましい。
【００５０】
外部シーラント層は、上記に例示された材料から選択される１種以上を含む単層であってもよく、上記材料から選択される１種以上を含む層が２層以上積層された多層であってもよい。多層である場合は、各層が同種の材料から構成されていてもよく、それぞれ別の材料から構成されていてもよい。
【００５１】
外部シーラント層を構成する材料は、上記のような例えば熱可塑性樹脂とともに、ブロッキング防止剤を含んでいてもよい。ブロッキング防止剤は、例えば無機酸化物粒子等であってよく、具体的には例えばシリカ粒子、ゼオライト粒子等であってよい。
【００５２】
外部シーラント層は、内容物と直接接する層であるから、ブリードアウトが懸念される添加剤は使用しなくてよい。
【００５３】
本発明における袋形成用積層体は、外部シーラント層とともに、好ましくは同種の材料から成る内部シーラント層を有する。したがって、積層体及び袋本体として要求される柔軟性を発揮するためには、外部シーラント層の厚みをあまり厚くしなくてもよい。この観点から、外部シーラント層の厚みは、例えば、１００μｍ以下、９５μｍ以下、９０μｍ以下、８５μｍ以下、又は８０μｍ以下であってよい。一方で、袋本体として必要なシール強度及び柔軟性を確保する観点からは、外部シーラント層の厚みは、例えば、２５μｍ以上、３０μｍ以上、４０μｍ以上、５０μｍ以上、６０μｍ以上、又は７０μｍ以上であってよい。
【００５４】
上記と同様の観点から、外部シーラント層の厚みの袋形成用積層体の総厚みに対する比は、例えば、６５％以下、６４％以下、６３％以下、６２％以下、６１％以下、又は６０％以下であってよく、例えば、２５％以上、２７％以上、２９％以上、３１％以上、３３％以上、又は３５％以上であってよい。
【００５５】
〈スパウト、及びスパウトと外部シーラント層との固定の態様〉
本発明のスパウト付き袋におけるスパウトは、袋の内容物を必要に応じて袋外部に取り出すための注ぎ口であり、袋本体を構成する袋形成用積層体の外部シーラント層側の面に固定されている。
【００５６】
本発明のある実施態様では、例えば、スパウトの注出口部材が、袋本体を構成するために外部シーラント層を内側に向けて対向する２枚の袋形成用積層体の端部に挟み込まれた状態で、スパウトの注出口部材の外壁と、外部シーラント層とが、両者の接触部において固定されていてよい。この実施態様にて好ましく使用されるスパウトの一例を図２（ａ）に、図２（ａ）のスパウトと外部シーラント層とを固定する態様の一例を図２（ｂ）に、それぞれ示した。
【００５７】
図２（ａ）のスパウト（２０）は、円筒状の注出口部材（２１）と、注出口部材（２１）に係合して着脱自在のキャップ（２２）とを有している。注出口部材（２１）は外壁に雄ネジを有し、かつキャップ（２２）は内壁に雌ネジを有し、これらの雄ネジと雌ネジとが互い螺合して滑動することにより、キャップ（２２）が注出口部材（２１）から着脱自在であってよい。
【００５８】
図２（ａ）のスパウト（２０）は、図２（ｂ）に示したように、外部シーラント層（１７）を内側に向けて対向した２枚の袋形成用積層体（１０）それぞれの端部に挟み込まれた状態で、注出口部材（２１）の外壁と外部シーラント層（１７）との接触部において固定されてよい。
【００５９】
本発明の別の実施態様では、注出口部材がフランジ部を有するスパウトを用い、袋本体の一部に形成された孔にスパウトの注出口部材が貫通し、かつ、フランジが外部シーラント層に接するように、袋本体にスパウトを配置した状態で、スパウトのフランジ部と、外部シーラント層の接触部とが固定されていてよい。この実施態様にて好ましく使用されるスパウトの一例を図３（ａ）に、図３（ａ）のスパウトと外部シーラント層とを固定する態様の一例を図３（ｂ）に、それぞれ示した。
【００６０】
図３（ａ）のスパウト（２０）は、円筒状の注出口部材（２１）と、注出口部材（２１）に係合して着脱自在のキャップ（２２）とを有している。注出口部材（２１）は外壁に雄ネジを有し、かつキャップ（２２）は内壁に雌ネジを有し、これらの雄ネジと雌ネジとが互い螺合して滑動することにより、キャップ（２２）が注出口部材（２１）から着脱自在であってよい。注出口部材（２１）は、キャップ（２２）が係合する側とは逆側の端部近傍に、注出口部材（２１）と同軸に半径方向外側に突出するフランジ部（２１ａ）を更に有している。
【００６１】
図３（ａ）のスパウト（２０）は、図３（ｂ）に示したように、注出口部材（２１）の円筒形の部分が、袋本体を構成する袋形成用積層体（１０）に形成された孔に挿入されている。この孔は、注出口部材（２１）うちの円筒形の部分は貫通できるが、フランジ部（２１ａ）は貫通しない大きさに調整されている。フランジ部（２１ａ）を有する注出口部材（２１）が、このような大きさの孔に外部シーラント層（１７）側の面から挿入されると、フランジ部（２１ａ）の片面が外部シーラント層（１７）と接触する。そして、スパウト（２０）は、この接触部において、袋本体を構成する袋形成用積層体（１０）に固定されてよい。
【００６２】
スパウトは、舟形の形態を有していてもよい。例えば、図４（ａ）のスパウト（２０）は、円筒状の注出口部材（２１）と、注出口部材（２１）に係合して着脱自在のキャップ（２２）とを有している。注出口部材（２１）は外壁に雄ネジを有し、かつキャップ（２２）は内壁に雌ネジを有し、これらの雄ネジと雌ネジとが互い螺合して滑動することにより、キャップ（２２）が注出口部材（２１）から着脱自在であってよい。注出口部材（２１）は、キャップ（２２）が係合する側とは逆側の端部近傍に、底面が略菱形の四角柱の形状を有する舟形部（２１ｂ）を更に有している。
【００６３】
図４（ａ）のスパウト（２０）は、図４（ｂ）に示したように、外部シーラント層（１７）を内側に向けて対向した２枚の袋形成用積層体（１０）それぞれの端部に挟み込まれた状態で、舟形部（２１ｂ）の側面と外部シーラント層（１７）との接触部において固定されてよい。
【００６４】
上記いずれの場合であっても、スパウトと袋本体との固定手段は、例えば、ヒートシール、接着剤による固定等であってよい。
【００６５】
スパウトは、例えば、熱可塑性樹脂、熱硬化性樹脂、金属、ガラス等から構成されていてよい。袋本体へ固定するときの工程上の便宜、衝撃耐性の確保等の観点から、スパウトは、熱可塑性樹脂から構成されてよい。スパウトを構成する熱可塑性樹脂は、例えば、ポリオレフィン、ポリエステル、及びその他の熱可塑性樹脂であってよい。
【００６６】
ポリオレフィンは、例えば、ポリプロピレン、ポリエチレン等であってよく、特にポリエチレンが好ましい。ポリエチレンとして、具体的には例えば、高密度ポリエチレン（ＨＤＰＥ）、中密度ポリエチレン（ＭＤＰＥ）、低密度ポリエチレン（ＬＤＰＥ）、鎖状低密度ポリエチレン（ＬＬＤＰＥ）等が挙げられる。
【００６７】
ポリエステルは、例えば、ポリエチレンテレフタレート、ポリブチレンテレフタレート、ポリカーボネート等であってよい。その他の熱可塑性樹脂には、例えば、ポリメタクリル酸メチル、アクリロニトリル−ブタジエン−スチレン共重合体樹脂、アクリロニトリル−スチレン共重合体樹脂、ポリウレタン、ポリ塩化ビニリデン、ポリスチレン、ポリ酢酸ビニル等が含まれる。
【００６８】
スパウトが、袋形成用積層体の外部シーラント層と同種の材料から構成されていると、スパウトと袋本体との融着による固定が容易となり、内容物の密閉性及び衝撃耐性の点で有利である。したがって、スパウト（特に注出口部材）は、ポリオレフィン、特にポリエチレン、なかんずくＬＬＤＰＥを含む材料から構成されていてよい。
【００６９】
スパウトの注出口部材とキャップとは、同じ材料から構成されていてよく、それぞれ違う材料から構成されていてよい。注出口部材がフランジ部を有する場合、これらは同じ材料から構成されていてよく、それぞれ違う材料から構成されていてよい。
【００７０】
〈スパウト付き袋の実施形態〉
本発明のスパウト付き袋は、
袋本体と、袋本体に固定されたスパウトと
を有するスパウト付き袋であって、
袋本体が、上記に説明した袋形成用積層体から構成されており、かつ、
スパウトが、袋本体を構成する袋形成用積層体の外部シーラント層側の面に固定されている。
【００７１】
本発明のスパウト付き袋は、任意の形態であってよく、例えば、ガセット袋、スタンディングパウチ、平パウチ、ピロー袋等であってよい。本発明のスパウト付き袋がガセット袋である場合、例えば、特許文献４〜６に記載された構造を有していてよい。
【００７２】
本発明のスパウト付き袋の容量は、任意の所望の容量であってよく、例えば、スパウト付き袋の容量は、例えば、１０ｍＬ以上、５０ｍＬ以上、１００ｍＬ以上、５００ｍＬ以上、１Ｌ以上、５Ｌ以上、１０Ｌ以上、又は２０Ｌ以上であってよく、例えば、１００Ｌ以下、８０Ｌ以下、５０Ｌ以下、４０Ｌ以下、３０Ｌ以下、又は２０Ｌ以下であってよい。本発明のスパウト付き袋は、一般に「重量袋」と呼ばれる大容量（例えば容量１Ｌ以上又は３Ｌ以上、特に５Ｌ以上）の袋として適用されてもよい。
【００７３】
本発明のスパウト付き袋は、使用時、又は持ち運び時に手を入れることができる把持部を有していてもよい。本発明のスパウト付き袋を、特に重量袋として適用する場合には、使用時、及び持ち運び時の利便性を考慮して、把持部を有する形態とすることが好ましい。
【００７４】
把持部は、袋本体の、例えば、上部、下部、及び側部から選択される１つ以上の場所に配置されてよい。
【００７５】
把持部は、手により把持される柄部と、柄部と袋本体とを連結するための１つ以上の懸垂部とを有していてよい。柄部、懸垂部、及び袋本体に囲まれる部分には、手を入れるための開口部又は切込みが設けられていてもよい。柄部の把持を容易とするために、開口部又は切込みは、大人が手の指先から少なくとも指尖球（掌のうちの指の付け根に近い部分）までを挿入することができる形状及び大きさを有していてよい。
【００７６】
本発明のスパウト付き袋における、把持部を構成する柄部及び懸垂部は、それぞれ、袋本体と同じ材質で構成されていてもよく、また異なる材質から構成されていてもよい。
【００７７】
（スパウト付き袋の具体例）
図５〜図８に、本発明のスパウト付き袋の具体的な実施形態の例を示した。
【００７８】
図５は、本発明のスパウト付き袋のある実施形態の構成を示す概略正面図であり、図６は、図５のスパウト付き袋に内容物を充填したときの状態を示す概略斜視図である。
【００７９】
図５のスパウト付き袋（１００）は、袋本体（１０２）と、袋本体（１０２）に固定されたスパウト（２０）とを有する。スパウト（２０）は、注出口部材（２１）及びキャップ（２２）を有する。スパウト（２０）は、例えば図２（ｂ）に示した態様で、袋本体に固定されていてよい。
【００８０】
図５のスパウト付き袋（１００）の袋本体（１０２）は、外部シーラント層が内側を向くように対向配置された２枚の略矩形の積層体と、これら２枚の積層体の間に左右対称に折り込まれた２枚の折込部（１０２ａ）とを有し、外周シール部（１１１）及び傾斜シール部（１１２）が、例えばヒートシールされている。これにより、対向配置された２枚の積層体は、シール部によって囲まれた八角形の領域を形成している。
【００８１】
そして、袋本体（１０２）に内容物が充填されたときに、２枚の積層体の八角形状の上下の台形部、及び２枚の折込部（１０２ａ）がそれぞれ図５の紙面に対して略垂直な平面状に復元して、略立方体状の袋部（１０２）が形成される。
【００８２】
図５のスパウト付き袋（１００）に内容物を収納し、袋本体（１０２）が略立方体状に復元された状態の概略斜視図を図６に示した。
【００８３】
図７及び図８は、それぞれ、本発明のスパウト付き袋の別の実施形態の構成を示す概略斜視図である。
【００８４】
図７のスパウト付き袋（２００）は、略直方体状の袋本体と、この袋本体に固定されたスパウトと、スパウト付き袋（２００）の使用時又は持ち運び時に手を入れることができる把持部を有する。スパウトは、注出口部材及びキャップを有していてよく、注出口部材は、これと同軸に半径方向外側に突出するフランジ部を有していてよい。図７のスパウト付き袋（２００）では、このようなスパウトが、例えば図３（ｂ）に示した態様で、袋本体に固定されていてよい。把持部は、手で把持するための柄部、及びこの柄部を袋本体に連結するための２つの懸垂部を含み、柄部及び２つの柱状懸垂部に囲まれた把持開口部が形成されている。
【００８５】
図８のスパウト付き袋（３００）は、略かまぼこ型の袋本体と、この袋本体に固定されたスパウトとを有する。スパウトは、注出口部材及びキャップを有していてよく、注出口部材は、底面が略菱形の四角柱の形状を有する舟形部を有していてよい。図８のスパウト付き袋（３００）では、このようなスパウトが、例えば図４（ｂ）に示した態様で、袋本体に固定されていてよい。
【００８６】
《スパウト付き袋の製造方法》
本発明のスパウト付き袋は、任意の方法によって製造されてよいが、例えば、
基材層、第３の接着性樹脂層、内部シーラント層、第１の接着性樹脂層、バリア層、第２の接着性樹脂層、及び外部シーラント層をこの順に有する袋形成用積層体を形成する袋形成用積層体形成工程と、
袋形成用積層体を袋状に成形して袋本体を形成する袋本体形成工程と、
袋本体を構成する袋形成用積層体にスパウトを固定するスパウト固定工程と、
を含む方法によって製造されてよい。
【００８７】
ここで、袋本体形成工程とスパウト固定工程とは、任意の順で行ってよい。例えば、袋本体形成工程において、スパウト固定工程を経てスパウトが固定された袋形成用積層体と、スパウトを有さない袋形成用積層体とを組み合わせて使用することにより、スパウト付き袋を製造してもよいし；スパウトを有さない袋形成用積層体を２枚用いて袋本体形成工程に着手し、袋本体の少なくとも１つの端部が開放されている状態でスパウト固定工程を行い、然る後に袋本体の開放端を閉じることにより、スパウト付き袋を製造してもよい。
【００８８】
〈袋形成用積層体形成工程〉
袋形成用積層体形成工程では、基材層、第３の接着性樹脂層、内部シーラント層、第１の接着性樹脂層、バリア層、第２の接着性樹脂層、及び外部シーラント層をこの順に有する袋形成用積層体を形成する。袋形成用積層体の形成方法は任意であってよい。
【００８９】
袋形成用積層体の形成方法として、具体的には例えば、
基材層、内部シーラント層、バリア層、及び外部シーラント層をそれぞれ別個に形成したうえ、
基材層と内部シーラント層との間は、第３の接着性樹脂層により、
内部シーラント層とバリア層との間は、第１の接着性樹脂層により、
バリア層と外部シーラント層との間は、第２の接着性樹脂層により、
それぞれ接着することによって積層してもよいし；
袋形成用積層体を構成する一部の層を形成した後、この層上に他の層を形成してもよいし；
袋形成用積層体を構成する複数の層を同時に形成してもよいし；
これらのうちの複数の方法を組み合わせて行ってもよい。
【００９０】
別個に形成された複数の層を接着により積層するには、例えば、ドライラミネート、ホットメルトラミネート等の方法によってよい。形成された層上に他の層を形成するには、例えば、押出ラミネート等の方法によってよい。複数の層を同時に形成するには、例えば、共押出等の方法によってよい。
【００９１】
袋形成用積層体の好ましい形成方法は、
内部シーラント層、第１の接着性樹脂層、バリア層、第２の接着性樹脂層、及び外部シーラント層をこの順に有する５層構成の積層体を、共押出しによって形成した後、
得られた５層積層体の内部シーラント層側の面上に、第３の接着性樹脂層をドライラミネート用接着剤として用いて基材層をドライラミネートする方法であってよい。このような方法によると、所望の機能を有する袋形成用積層体が容易に得られる点で、好ましい。
【００９２】
〈袋本体形成工程〉
袋本体形成工程では、袋形成用積層体が袋状に成形されることにより、袋本体が形成される。所望の用途に応じて、袋本体は折込部（マチ）を有するように成形されてもよく、１つ以上の把手が形成されていてもよい。
【００９３】
袋形成用積層体を袋本体の形状に成形する方法として、具体的には以下の方法によってよい。例えば、所定形状の積層体を所定の枚数準備し、外部シーラント層が内側を向くように組み合わせ、必要に応じて所定の折込部を配置したうえで、外部シーラント層の周縁部がシールされることによって成形されてよく；積層体を、外部シーラント層が内側を向くように折り曲げて外部シーラント層同士を対向させ、必要に応じて所定の折込部を配置したうえで、外部シーラント層の周縁部がシールされることによって成形されてよく；又は、積層体を筒状に形成し、この筒状体を適当な大きさにカットし、必要に応じて所定の折込部を配置したうえで、カットの両端部がシールされることによって成形されてよい。これらの方法におけるシールは、例えばヒートシールであってよい。
【００９４】
〈スパウト固定工程〉
スパウト固定工程では、袋本体を構成する袋形成用積層体の外部シーラント層側の面にスパウトが固定される。
【００９５】
具体的には例えば、袋本体を構成する袋形成用積層体の外部シーラント層の側の面と、スパウトの注出口部材とが、互いに接触するように配置すること、及び
スパウトの注出口部材と、外部シーラント層の接触部とを、固定すること
を含む方法によってよい。
【００９６】
袋形成層積層体とスパウトの注出口部材との配置は、例えば、上記で説明した図２（ｂ）及び図３（ｂ）、並びにこれら以外の態様から、適宜に設定された形態で行われてよい。
【００９７】
スパウトの注出口部材と、袋形成用積層体の外部シーラント層とを固定するには、例えば両者を融着する方法によってよい。
【００９８】
以上の工程を経由することにより、本発明所定の構成を有するスパウト付き袋を製造することができる。
【００９９】
《内容物入りスパウト付き袋》
本発明の内容物入りスパウト付き袋は、上記に説明したような本発明のスパウト付き袋と、このスパウト付き袋に収納された内容物とを有する。
【０１００】
本発明の内容物入りスパウト付き袋における内容物は、例えば液状又は粘稠体状の物品であってよい。
【０１０１】
液状の物品は、例えば、食品、医薬品、化粧品、塗料等であってよい。食品としては、例えば、飲料、食用油、スープ、液体調味料（例えば、醤油、酢、麺つゆ、割下、みりん、ウスターソース、タバスコ等）等を含む。医薬品は、例えば、注射薬、点滴薬、輸液薬、灌流薬、煎剤等を含む。化粧品は、例えば、シャンプー、コンディショナー、整髪料（例えば、ヘアウォーター、ヘアリキッド等）等を含む。塗料は、例えば、ペンキ、ニス、オイルステイン等を含む。
【０１０２】
粘稠体状の物品は、例えば、食品、医薬品、化粧品、塗料等であってよい。食品としては、例えば、クリーム、粘調体状調味料（例えば、味噌、豆板醤、ケチャップ、甘味料、麹、メニュー用調味料（合わせ調味料）等）等を含む。医薬品は、例えば、外用薬（例えば、クリーム、軟膏、ゲル状薬剤等）等を含む。化粧品は、例えば、クリーム、クレンジング剤、整髪料（例えば、グリース等）等を含む。塗料は、例えば、水彩絵具、油彩絵具、アクリル塗料等を含む。
【実施例】
【０１０３】
《実施例１》
（１）袋形成用積層体の作製
（１−１）５層シーラントフィルムの作製
内部シーラント層として厚み３０μｍのＬＬＤＰＥ層、第１の接着性樹脂層として厚み５μｍのマレイン酸変性ＰＥ層、バリア層として厚み１０μｍのエチレン−ビニルアルコール共重合体（ＥＶＯＨ）（エチレン含量３８ｍｏｌ％）層、第２の接着性樹脂層として厚み５μｍのマレイン酸変性ＰＥ層、及び外部シーラント層として厚み８０μｍのＬＬＤＰＥ層が、この順に積層された総厚み１３０μｍの５層シーラントフィルムを、共押出インフレーション成形によって作製した。
【０１０４】
（１−２）基材層と５層シーラントフィルムとの積層（袋形成用積層体の作製）
上記で得られた５層シーラントフィルムの内部シーラント層側の面上に、基材層をドライラミネートにより積層して、袋形成用積層体を作製した。このとき、基材層としては厚み２５μｍのナイロンフィルムを用いた。また、ドライラミネートには、ポリエステル系ポリオール及び脂肪族イソシアネートから成る２液系のドライラミネート用接着剤を用い、基材層と５層シーラントフィルムとの間に厚み５μｍの第３の接着性樹脂層を形成した。
【０１０５】
（２）袋形成用積層体のバリア性（酸素透過率）の評価
上記で得られた袋形成用積層体の酸素透過率（ｃｃ／（ｍ２・ｄａｙ・ａｔｍ））を、ＪＩＳ  Ｋ７１２６−２の等圧法に準拠して測定し、以下の基準により評価した。結果は表１に示した。
Ａ：酸素透過率が２．００ｃｃ／（ｍ２・ｄａｙ・ａｔｍ）以下であった場合
Ｂ：酸素透過率が２．００ｃｃ／（ｍ２・ｄａｙ・ａｔｍ）を超え４．００ｃｃ／（ｍ２・ｄａｙ・ａｔｍ）以下であった場合
Ｃ：酸素透過率が４．００ｃｃ／（ｍ２・ｄａｙ・ａｔｍ）を超えた場合
【０１０６】
（３）スパウト付き袋の落下耐性の評価
（３−１）スパウト付き袋の作製
上記で得られた袋形成用積層体を用い、図５及び図６に示した形状を有する容量５Ｌのスパウト付きガセット袋（スパウト付き重量袋）を作製した。上述のとおり、このガセット袋は、内容物を充填すると袋部が略立方体の形状になり、スパウトは、立方体の１つの面の中央に配置される。以下では、立方体の６面のうち、スパウト配置面及びその対向面を「底面」とし、その他の４面を「側面」として参照する。
【０１０７】
（３−２）落下耐性の評価
上記で作製したスパウト付きガセット袋に、内容物として水５Ｌを充填し、スパウトを密栓して、内容物入りガセット袋を作製した。この内容物入りガセット袋について、落下高さを１ｍとして、以下のように落下試験を実施して落下耐性を評価した。
【０１０８】
先ず、内容物入りガセット袋を、スパウトを配置した底面の反対側の底面が下になるように落下させた。次いで、ガセット袋を、４つの側面のうちの１つの面が下になるように落下させた。この側面が下になる落下を、下になる側面を変えながら順番に行い、各側面が２回ずつ下になるように８回の落下を行った。１つのガセット袋について以上の計９回の落下を行い、内容物の漏れ（破袋）の有無を確認した。この操作を、５０個のガセット袋について行い、漏れが発生した個数を調べ、以下の基準により評価した。結果は表１に示した。
Ａ：５０個すべてのガセット袋に漏れが発生しなかった場合
Ｂ：５０個のガセット袋のうち、漏れの発生したものが２５個以下であった場合
Ｃ：５０個のガセット袋のうち、漏れの発生したものが２６個以上であった場合
【０１０９】
《実施例２〜６》
バリア層におけるＥＶＯＨのエチレン含量、及び各層の厚みを、それぞれ、表１に記載のとおりとした他は実施例１と同様にして、袋形成用積層体及び内容物入りガセット袋を作製し、評価した。結果は表１に示した。
【０１１０】
《比較例１》
（１）袋形成用積層体の作製
基材層としての厚み２５μｍのナイロンフィルムと、シーラント層としての厚み１３０μｍのＬＬＰＤＥフィルムとを、ドライラミネートにより積層して、袋形成用積層体を作製した。ドライラミネートには、ポリエステル系ポリオール及び脂肪族イソシアネートから成る２液系のドライラミネート用接着剤を用い、基材層とシーラント層との間に厚み５μｍの第３の接着性樹脂層を形成した。
【０１１１】
（２）袋形成用積層体のバリア性（酸素透過率）の評価
上記で得られた袋形成用積層体を用いて、実施例１と同様にして袋形成用積層体のバリア性（酸素透過率）を評価した。結果は表１に示した。
【０１１２】
（３）スパウト付き袋の落下耐性の評価
上記で得られた袋形成用積層体を用いて、実施例１と同様にしてスパウト付き袋を作製し、その落下耐性を評価した。結果は表１に示した。
【０１１３】
《比較例２〜４》
基材層として、表１に記載のバリア性を有する基材をそれぞれ用いた他は比較例１と同様にして、袋形成用積層体及び内容物入りガセット袋を作製し、評価した。結果は表１に示した。
【０１１４】
【表１】
2019182463.tif 000003
【０１１５】
表１において、各層の種類欄の略称は、それぞれ以下の意味である。
〈基材層〉
ナイロン：ナイロンフィルム（興人フィルム＆ケミカルズ（株）製、品名「ＲＸ」）、厚み２５μｍ
Ａｌ／Ｎｙ：アルミニウム層を蒸着したナイロンフィルム、厚み１５μｍ
ＰＶＤＣ／Ｎｙ：ポリ塩化ビニリデン層をコートしたナイロンフィルム、厚み２５μｍ
Ｎｙ／ＥＶＯＨ／Ｎｙ：ナイロンフィルム、エチレン−ビニルアルコール共重合体層、及びナイロンフィルムがこの順に積層された３層構成の積層体フィルム、総厚み２５μｍ
〈第３の接着性樹脂層〉
ポリエステル系２液：ポリエステル系ポリオール及び脂肪族イソシアネートから成る２液系のドライラミネート用接着剤の硬化物
〈内部シーラント層及び外部シーラント層〉
ＬＬＤＰＥ：鎖状低密度ポリエチレンフィルム（タマポリ（株）製、品名「ＴＳ２００」）
〈第１の接着性樹脂層及び第２の接着性樹脂層〉
マレイン酸変性ＰＥ：マレイン酸変性ポリエチレン
〈バリア層〉
ＥＶＯＨ：エチレン−ビニルアルコール共重合体
【０１１６】
表１の結果から、以下のことが理解される。
【０１１７】
包装袋材料として汎用のナイロンフィルム、及びシーラント層（外部シーラント層）の２層で構成された比較例１のスパウト付き袋は、落下耐性には優れるものの、バリア性（酸素遮断性）を有さなかった。バリア性を付与するために、基材層に直接バリア層を設けた比較例２〜４のスパウト付き袋では、落下耐性が著しく損なわれた。
【０１１８】
これらに対して、実施例１〜６として例示された本発明のスパウト付き袋は、優れたバリア性と、高度の落下耐性とが両立されたものであることが理解される。特に、バリア層として、エチレン含有量３８モル％のＥＶＯＨを使用した実施例１及び２、並びにエチレン含有量４４モル％のＥＶＯＨを使用した実施例４〜６では、落下試験に供した５０個すべてのガセット袋に漏れの発生が見られず、極めて優れた落下耐性を有していることが検証された。
【符号の説明】
【０１１９】
１０    袋形成用積層体
１１    基材層
１２    第３の接着性樹脂層
１３    内部シーラント層
１４    第１の接着性樹脂層
１５    バリア層
１６    第２の接着性樹脂層
１７    外部シーラント層
２０    スパウト
２１    注出口部材
２１ａ    フランジ部
２１ｂ    舟形部
２２    キャップ
１００、２００、３００    スパウト付き袋
１０２    袋本体
１０２ａ    折込部
１１１    外周シール部
１１２    傾斜シール部
【図１】
2019182463.tif 000004
【図２】
2019182463.tif 000005
【図３】
2019182463.tif 000006
【図４】
2019182463.tif 000007
【図５】
2019182463.tif 000008
【図６】
2019182463.tif 000009
【図７】
2019182463.tif 000010
【図８】
2019182463.tif 000011